(57)【特許請求の範囲】
【請求項１】
燃料極，電解質，及び空気極を備える固体酸化物形燃料電池において、
前記空気極は、
希土類が添加されたセリウム酸化物からなる第１材料と、
Ｌａ1-x-yＰｒxＡyＣｏＯ3（０．２≦ｘ≦０．８、０≦ｙ≦０．５、Ａ：Ｓｒ、Ｃａのいずれか）またはＳｍ0.3Ｐｒ0.2Ａ0.5ＣｏＯ3（Ａ：Ｓｒ、Ｃａのいずれか）であるプラセオジムが添加されたペロブスカイト型の金属酸化物からなる第２材料とを含み、
前記電解質と前記空気極との間に配置され、希土類が添加されたセリウム酸化物より構成された中間層と、
前記空気極の前記電解質と反対側に配置されて前記ペロブスカイト型の金属酸化物より構成された集電層と
を備え、
前記空気極は、
前記第１材料からなる第１粉体と前記第２材料からなる第２粉体とが混合された混合粉体の焼結体から構成されていることを特徴とする固体酸化物形燃料電池。
【発明の詳細な説明】
【技術分野】
【０００１】
本発明は、ペロブスカイト型の金属酸化物及び希土類を添加したセリウム酸化物を含んで構成された空気極を用いる固体酸化物形燃料電池に関するものである。
【背景技術】
【０００２】
優れた電解質材料であるジルコニア系酸素イオン伝導体を用いた固体酸化物形燃料電池に関心が高まりつつある。特に、エネルギーの有効利用という観点から、固体燃料電池はカルノー効率の制約を受けないために本質的に高いエネルギー変換効率を有し、さらに、良好な環境保全が期待されるなどの優れた特徴を持っている。
【０００３】
固体酸化物形燃料電池は、当初、動作温度が９００〜１０００℃と高く、全ての部材がセラミックで構成されていた。このため、セルスタックの製造コストの低減が容易ではなかった。ここで、動作温度を８００℃以下まで低下させることができれば、インターコネクタに耐熱合金材料を用いることが可能となり、製造コストの低減が可能となる。しかしながら、動作温度の低下に伴い、空気極における電気化学的な抵抗、すなわち過電圧が、急激に増大して出力電圧の低下を招いてしまう。
【０００４】
このような動作温度の低下による空気極の問題を解消するために、Ｌａ1-XＳｒXＦｅ1-YＮｉYＯ3（ＬＳＦＣ：Ｘ＝０．１〜０．３，Ｙ＝０．１〜０．６，Ｘ＋Ｙ＜０．７）、Ｌａ1-XＳｒXＣｏＯ3（Ｘ＝０．１〜０．５）、ＬａＮｉ1-XＦｅXＯ3（ＬＮＦ：Ｘ＝０．３〜０．８）などの、高い電極活性（電気化学反応の性能）を有するペロブスカイト型の金属酸化物（ペロブスカイト酸化物）を用いる技術がある。これらの材料は、ＡサイトにＬａ及びＳｒを含み、ＢサイトにＮｉ，Ｃｏ，及びＦｅを含むペロブスカイト酸化物である。また、ＡサイトにＬａ及びＣａを含むものもある。これらの材料は、低温動作用の空気極に適している。
【０００５】
しかしながら、空気極はジルコニアを含む電解質と接した状態で焼成することで製造されるため、電解質と接触している部分にＬａ2Ｚｒ2Ｏ7などの絶縁体が生成され、この生成物が、空気極における特性を低下させる原因の一つとなっている。この問題を防ぐために、空気極と電解質との間に、Ｃｅ0.9Ｇｄ0.1Ｏ2及びＣｅ0.9Ｓｍ0.2Ｏ2などの、希土類を添加したセリウム酸化物（セリア化合物）からなるセリア層を設け、空気極側のペロブスカイト酸化物と電解質側のジルコニアとの接触を断つ方法が検討されている（非特許文献１）。このように設けたセリア層は、酸素イオン伝導性が高く、ペロブスカイト酸化物との間で絶縁体を生成するような反応が起こりにくくなる。
【０００６】
また、上述した材料より構成された空気極による固体酸化物形燃料電池の低温特性を更に向上させるために、ペロブスカイト酸化物の粒子とセリア化合物との混合体を、電解質付近に設ける方法が知られている（非特許文献２参照）。ペロブスカイト酸化物の粉末（粉体）とセリア化合物の微粉末とが混合された状態に空気極を形成することで、電解質と空気極との接合部分に生じる電極活性な面積が増大し、電極の界面抵抗を低減させることができる。セリア化合物は、上述したＣｏ系及びＦｅ系空気極材料との反応劣化が起こりにくいため、空気極に混合ずる材料として適している。この混合体よりなる空気極では、ペロブスカイト酸化物の粒子がセリア化合物の粒子で覆われる配置となり、電解質を構成しているジルコニア系材料の部分とペロブスカイト酸化物材料との直接の接触を抑制し、Ｌａ2Ｚｒ2Ｏ7などの有害なジルコニアとの反応生成物の生成が抑制されるようになる。
【０００７】
【非特許文献１】A.Mai, et al.,"Ferrite-based perovskites as cathode materials for anode-suported solid oxide fuel cells Part II influence of the CGO interlayer", Solid State Ionics 177, pp.2103-2107, 2006.
【非特許文献２】Y.Matsuzaki, et al.,"Electrochemical properties of reduced-temperature SOFCs with mixed ionic-electronic conductors in electrodes and/or interlayers",Solid State Ionics 152-153, pp.463-468, 2002.
【非特許文献３】田川  博章、固体酸化物燃料電池と地球環境、株式会社  アグネ承風社、第１版第１刷、１９９８年．
【発明の開示】
【発明が解決しようとする課題】
【０００８】
上述したように、セリア化合物とペロブスカイト酸化物とより空気極を構成することで、空気極における電気化学的な抵抗の増大による出力電圧の低下という、動作温度の低下による空気極の問題が解消されるようになったが、空気極におけるさらなる出力電圧の向上が要求されるようになってきている。
【０００９】
本発明は、以上のような問題点を解消するためになされたものであり、セリア化合物とペロブスカイト酸化物とより空気極が構成されている固体酸化物形燃料電池において、さらなる出力電圧の向上が得られるようにすることを目的とする。
【課題を解決するための手段】
【００１０】
本発明に係る固体酸化物形燃料電池は、燃料極，電解質，及び空気極を備える固体酸化物形燃料電池において、空気極は、希土類が添加されたセリウム酸化物からなる第１材料と、Ｌａ1-x-yＰｒxＡyＣｏＯ3（０．２≦ｘ≦０．８、０≦ｙ≦０．５、Ａ：Ｓｒ、Ｃａのいずれか）またはＳｍ0.3Ｐｒ0.2Ａ0.5ＣｏＯ3（Ａ：Ｓｒ、Ｃａのいずれか）であるプラセオジムが添加されたペロブスカイト型の金属酸化物からなる第２材料とを含んでいるようにしたものである。
【００１１】
上記固体酸化物形燃料電池において、空気極は、第１材料からなる第１粉体と第２材料からなる第２粉体とが混合された混合粉体の焼結体から構成されている。
【００１３】
上記固体酸化物形燃料電池において、電解質と空気極との間に配置され、希土類が添加されたセリウム酸化物より構成された中間層を備える。
【００１４】
上記固体酸化物形燃料電池において、空気極の電解質と反対側に配置されてペロブスカイト型の金属酸化物より構成された集電層を備える。
【発明の効果】
【００１６】
以上説明したように、本発明によれば、空気極は、希土類が添加されたセリウム酸化物からなる第１材料と、プラセオジムが添加されたペロブスカイト型の金属酸化物からなる第２材料とを含んでいるようにしたので、セリア化合物とペロブスカイト酸化物とより空気極が構成されている固体酸化物形燃料電池において、さらなる出力電圧の向上が得られるようになるという優れた効果が得られる。
【発明を実施するための最良の形態】
【００１７】
以下、本発明の実施の形態について図を参照して説明する。
【００１８】
［実施の形態１］
始めに、本発明の実施の形態１について図１を用いて説明する。図１は、本発明の実施の形態１における固体酸化物形燃料電池の構成例を模式的に示す断面図である。この固体酸化物燃料電池は、ジルコニア系の材料から構成された電解質１０１と、電解質１０１の一方の面に形成された燃料極１０２とを備える。また、本実施の形態の固体酸化物形燃料電池は、電解質１０１の他方に形成され、希土類が添加されたセリウム酸化物（セリア化合物：第１材料）と、プラセオジム（Ｐｒ）が添加されたペロブスカイト型の金属酸化物（ペロブスカイト酸化物：第２材料）とを含んで構成された空気極１０３を備える。
【００１９】
例えば、空気極１０３は、セリア化合物からなる所定の粒径の粉末（第１粉体）と、Ｐｒが添加されたペロブスカイト酸化物からなる所定の粒径の粉末（第２粉体）とが混合された混合粉体の焼結体から構成されていればよい。空気極１０３においては、Ｐｒが添加されたペロブスカイト酸化物の粒子に接触しているセリア化合物の粒子と、Ｐｒが添加されたペロブスカイト酸化物の粒子に接触せず、Ｐｒが添加されたペロブスカイト酸化物の粒子から離れて存在しているセリア化合物の粒子とが存在している。
【００２０】
なお、電解質１０１は、例えば、酸化スカンジウム（Ｓｃ2Ｏ3）及び酸化アルミニウム（Ａｌ2Ｏ3）安定化ＺｒＯ2（ＳＡＳＺ），イットリア安定化ジルコニア（ＹＳＺ），スカンジア安定化ジルコニア（ＳｃＳＺ），サマリア安定化ジルコニア（ＳＳＺ）などのジルコニア材料の粉体の焼結体から構成されていればよい。また、燃料極１０２は、例えば、ニッケル−イットリア安定化ジルコニアサーメット（Ｎｉ−ＹＳＺ），ニッケル−スカンジア安定化ジルコニア（Ｎｉ−ＳｃＳＺ）などの、電解質１０１を構成する酸化物材料に金属ニッケルが混合された電子伝導性を有する金属−酸化物混合体（サーメット）の粉体の焼結体から構成されていればよい。
【００２１】
また、これらの各層は、よく知られているように、粉体もしくは混合粉体のスラリを作製し、ドクターブレード法による成形やスクリーン印刷法による塗布で、スラリの膜（層）を形成し、これを１０００〜１２００℃で焼成することで作製することができる。
【００２２】
このように構成した本実施の形態の固体酸化物形燃料電池によれば、空気極１０３において、電子（ホール）伝導性が向上してイオン伝導性と電子（ホール）伝導性が向上した混合伝導体の領域が形成されるようになり、特性が向上して出力電圧の向上が得られるようになる。なお、都市ガスなどの炭化水素ガスを改質して得られた水素を含む燃料ガスが燃料極１０２に供給され、酸化剤ガスとしての酸素を含む空気が空気極１０３に供給されることで、発電動作が行われる。
【００２３】
ここで、Ｐｒを添加することについて説明する。空気極１０３を構成しているペロブスカイト酸化物にＰｒを添加する（固溶させる）と、Ｐｒは、ペロブスカイト酸化物の中で、いわゆるＡサイトに入り、Ａサイトの一部がＰｒ原子に置換されることになる。このように、ペロブスカイト酸化物に添加された一部のＰｒは、同時に空気極１０３に存在してペロブスカイト酸化物に接触しているセリア化合物に拡散して固溶する。このようにして一部のＰｒが拡散することで固溶したセリア化合物においては、ホール伝導性が大きく向上する。なお、固溶とは、固体の状態で溶解する状態を示し、基の物質の結晶構造を保持したまま、添加される元素が基の物質の結晶内に入り込むことを示している。
【００２４】
一方、Ｐｒが添加されているペロブスカイト酸化物に接触していないセリア化合物においては、上述したようにＰｒが拡散して固溶することが無い。従って、空気極１０３において、ペロブスカイト酸化物から離れている部分のセリア化合物においては、電解質としての材料として理想的な組成が維持され、Ｐｒが添加されたことによるイオン伝導度の低下は発生しない。
【００２５】
このように、空気極１０３においては、ペロブスカイト酸化物が存在している領域において、これに隣接するセリア化合物のホール伝導性が大きく向上される。
【００２６】
ところで、空気極における電気化学反応は、電解質を構成しているイオン伝導体であるセリア化合物と、電子伝導体（ホール伝導体）であるペロブスカイト酸化物と、空気極に供給されている空気（酸化剤ガス）との３つの相が接している領域（三相界面）でおきている。空気極に供給された空気中の酸素ガス（Ｏ2）が、電子伝導性を有し得いるペロブスカイト酸化物に触れて電子を受け取ることで酸素イオン（Ｏ2-）となり、この酸素イオン（酸化物イオン）が、電解質を構成しているイオン伝導体であるセリア化合物を伝導していくことになる。従って、基本的には、空気極と電解質との界面において、空気極における電気化学反応が起きていることになる。
【００２７】
これに対し、本実施の形態によれば、空気極を構成しているセリア化合物においても、ペロブスカイト酸化物に接触している部分においては、ホール伝導性を備える混合伝導体となる。このため、空気極におけるＰｒが拡散しているセリア化合物でも、これに触れた酸素ガスは、電子を受け取って酸素イオンとなり、かつ、このセリア化合物を伝導して電解質にまで到達することになる。このように、本実施の形態の固体酸化物形燃料電池によれば、空気極における電気化学反応の反応場（三相界面）が、空気極と電解質との界面から、空気極の側にも広がることになる。例えば、Ｐｒによりホール伝導性を備えるようになったセリア化合物においてイオン化された酸素（酸素イオン）が、電解質に到達可能な範囲まで、空気極１０３の側に三相界面が拡大することになる。
【００２８】
これらの結果、本実施の形態においては、空気極１０３におけるイオン伝導性及び電子伝導性（ホール伝導性）を低下させることなく、空気極１０３のペロブスカイト酸化物の近傍のセリア化合物にも三相界面が形成されるようになるので、特性が向上してさらなる出力電圧の向上が得られるようになるものと考えられる。なお、上述では、空気極１０３の全域において、ペロブスカイト酸化物にＰｒが添加されているようにしたが、これに限るものではない。空気極１０３の電解質１０１の側の所定の領域（層）において、ペロブスカイト酸化物にＰｒが添加されている状態とし、この領域より電解質１０１側からより離れた領域では、ペロブスカイト酸化物にＰｒが添加されていなくても、上述同様の効果が得られる。
【００２９】
ところで、固体酸化物形燃料電池の空気極に用いられるペロブスカイト酸化物としては、ＡサイトがＬａである場合が一般的であり、この場合が最もよい電子伝導性（ホール伝導性）が実現され、また、化学的な安定性が実現できる場合が多い。従って、空気極１０３を構成しているペロブスカイト酸化物のＡサイトが全てＰｒ原子で置換された組成とした場合が、良いわけではない。空気極１０３において、本来の空気極（セリア化合物）としての特性をあまり低下させることがない範囲で、ペロブスカイト酸化物に接触しているセリア化合物のホール伝導性が発現する程度に、Ｐｒが添加されているとよい。ペロブスカイト酸化物に対し、Ｐｒが３ａｔ％添加されていれば、接触しているセリア化合物にＰｒが拡散してホール伝導性を向上させることができるが、上述した観点より、Ｐｒの添加量は、最大でも８０ａｔ％とした方がよい。
【００３０】
［実施の形態２］
次に、本発明の実施の形態２について図２を用いて説明する。図２は、本発明の実施の形態２における固体酸化物形燃料電池の構成例を模式的に示す断面図である。この固体酸化物燃料電池は、電解質１０１と、電解質１０１の一方の面に形成された燃料極１０２と、電解質１０１の他方に形成された空気極１０３とを備え、これらの構成については、前述した実施の形態１と同様である。
【００３１】
上述した構成に加え、本実施の形態の固体酸化物形燃料電池は、空気極１０３の電解質１０１と反対側に配置されてペロブスカイト型の金属酸化物より構成された集電層２０１を備えるようにしたものである。この場合、空気極１０３の一方に電解質１０１が配置され、空気極１０３の他方に集電層２０１が配置されることになり、電解質１０１と集電層２０１とに空気極１０３が挟まれることになる。
【００３２】
よく知られているように、固体酸化物形燃料電池は、電解質１０１，燃料極１０２，及び空気極１０３から構成された複数の単セルが、インタコネクタを介して積層されて実用的な電圧を取り出すように構成されている。このように積層（スタック）構造とするときに、燃料極１０２及び空気極１０３と各々のインタコネクタとの間の良好な電気的接続を得るために、例えば白金メッシュなどから構成された集電体を用いるとよい。
【００３３】
また、本実施の形態では、空気極１０３の側においては、電子伝導体（ホール伝導体）であるペロブスカイト酸化物から構成された集電層２０１を設けるようにしたので、空気極１０３に接続されるインタコネクタとの間のより良好な電気的接続が得られるようになる。なお、空気極１０３に集電層２０１を含めた全体で、空気極として機能するものと考えることもできる。
【００３４】
［実施の形態３］
次に、本発明の実施の形態３について図３を用いて説明する。図３は、本発明の実施の形態３における固体酸化物形燃料電池の構成例を模式的に示す断面図である。この固体酸化物燃料電池は、電解質１０１と、電解質１０１の一方の面に形成された燃料極１０２と、電解質１０１の他方に形成された空気極１０３と、空気極１０３の電解質１０１と反対側に配置されてペロブスカイト型の金属酸化物より構成された集電層２０１とを備える。これらは、前述した実施の形態２の固体酸化物形燃料電池と同様である。
【００３５】
本実施の形態では、上述した構成に加え、電解質１０１と空気極１０３との間に配置され、希土類が添加されたセリウム酸化物より構成された中間層３０１を備えるようにしたものである。例えば、中間層３０１は、ＧＤＣ（Ｃｅ0.9Ｇｄ0.1Ｏ）の粉末の焼結体から構成されていればよい。このように中間層３０１を設けることで、電解質１０１を構成しているジルコニアと空気極１０３を構成しているペロブスカイト酸化物とをより効率よく分離させることができ、固体酸化物形燃料電池（空気極／電解質）における界面抵抗をより抑制できるようになる。
【００３６】
次に、実際に作製した固体酸化物形燃料電池の単セルにおける特性測定結果について、以下に説明する。
【００３７】
［測定方法］
始めに、測定について説明する。後述するように各々作製した試料セルにおいて、電極性能の指標である界面抵抗を交流インピーダンス法で測定する。測定時は、開放電圧の条件で行い、空気極と燃料極との間に微小な交流信号を印加し、空気極と参照極（燃料極）との間の微小電位変化を測定し、この測定結果よりインピーダンスを求める。なお、測定において、燃料極には室温（２３℃程度）とした加湿水素ガスを燃料ガスとして供給し、空気極には酸素を供給した。また、開放起電力としては、８００℃で１．１３Ｖ以上の値が得られる。
【００３８】
[セルの作製]
次に、比較試料となる固体酸化物形燃料電池セル（比較試料セル：#1-1-0）を例にとり、単セルの作製について説明する。まず、よく知られたドクターブレード法でシート状に成形して焼成したＳｃ2Ｏ3，Ａｌ2Ｏ3添加ジルコニア（０．８９ＺｒＯ2−０．１０Ｓｃ2Ｏ3−０．０１Ａｌ2Ｏ3：ＳＡＳＺ）からなる電解質基板を用意する。電解質基板は、厚さ０．２ｍｍに形成する。次に、８ｍｏｌ％Ｙ2Ｏ3が添加された平均粒径が約０．３μｍのジルコニアの粉末（４０ｗｔ％）に平均粒径が０．８μｍのＮｉＯ粉末（６０ｗｔ％）を混合した混合粉末のスラリを作製し、このスラリを上述した電解質基板の一方の面に、よく知られたスクリーン印刷法（非特許文献３参照）により塗布して燃料極塗布膜を形成する。加えて、この燃料極塗布膜の上に白金のメッシュよりなる集電体を配置し、これらを、１４００℃・４時間の熱処理条件で、空気中で焼成し、上記混合粉末の焼結体からなる厚さ６０μｍの燃料極が形成された状態とする。
【００３９】
次に、平均粒径が０．１μｍのＬａＮｉ0.6Ｆｅ0.4Ｏ3（ＬＦＮ）粉末（５０ｗｔ％）と、平均粒径が０．１μｍのＣｅ0.9Ｇｄ0.1Ｏ2（ＧＤＣ）粉末（５０ｗｔ％）とを混合した混合粉末のスラリを作製し、このスラリを、上述した電解質基板の他方の面にスクリーン印刷法により塗布して空気極塗布膜を形成する。ＬＦＮがペロブスカイト酸化物であり、ＧＤＣがセリア化合物である。次に、空気極塗布膜が形成された電解質基板を、１０００℃・２時間の熱処理条件で焼成し、上記混合粉末の焼結体からなる厚さ４μｍの空気極が形成された状態とする。
【００４０】
次に、平均粒径が１．０μｍのＬａＮｉ0.6Ｆｅ0.4Ｏ3（ＬＦＮ）粉末のスラリを作製し、このスラリを上述した空気極の上にスクリーン印刷法により塗布して集電層塗布膜が形成された状態とする。この後、集電層塗布膜が形成された電解質基板を、１１５０℃・２時間の熱処理条件で焼成し、空気極の上に、ＬＦＮの粉体の焼結体からなる厚さ４０μｍの集電層が形成された状態とする。このようにして形成した単セルは、図４の斜視図に示すように、１辺３０ｍｍの正方形の板状に形成された電解質基板４０１の上に、直径１０ｍｍの円盤に形成された空気極４０２が配置された状態としている。なお、図４において、電解質基板４０１の下に配置される燃料極は、図示せずに省略している。また、この単セルは、電解質基板４０１の周辺部に白金からなる参照極４０３を備え、これに接続した状態で前述した測定を行う。
【００４１】
[実施例１]
次に、実施例１として、試料となる固体酸化物形燃料電池セル（試料セル：#1-1-1〜#1-1-6）の作成について説明する。この試料セルは、上述した比較試料セルの空気極に用いたＬＦＮにＰｒを添加し、ＬＦＮを構成している一部のＬａをＰｒに置換したペロブスカイト酸化物粉末を用い、この他は比較試料セルと同様に作製する。これらの試料セルにおいて前述した測定を行うと、以下の表１に示すように、比較試料セル（#1-1-0）に比較して、いずれの試料セルにおいても、界面抵抗が低く良好な結果が得られている。
【００４２】
また、ＬＦＮの代わりに、ＬＳＦＣを用いると、次のようになる。まず、上述した比較試料セルの空気極に用いたＬＦＮの代わりに、Ｌａ0.8Ｓｒ0.2Ｆｅ0.8Ｃｏ0.2Ｏ3（ＬＳＦＣ）を用い、また、これとＧＤＣとの混合比（重量％）を、ＬＳＦＣ：ＧＤＣ＝３：２として前述同様に空気極を作製する。加えて、ＬＳＦＣにおいては、Ｐｒを添加し、ＬＳＦＣを構成している一部のＬａをＰｒに置換したペロブスカイト酸化物粉末を用い、試料セル（#1-2-1〜#1-2-6）とする。これらに対する比較試料セル（#1-2-0）としては、Ｐｒを添加していないＬＳＦＣを用いる。これらの試料セルにおいて前述した測定を行うと、以下の表１に示すように、比較試料セル（#1-2-0）に比較して、いずれの試料（#1-2-1〜#1-2-6）セルにおいても、界面抵抗が低く良好な結果が得られている。
【００４３】
【表１】
0005144236.tif 000002
【００４４】
［実施例２］
次に、実施例２として、試料となる固体酸化物形燃料電池セル（試料セル：#2-1-1〜#2-1-6）の作成について説明する。この試料セルは、上述したＧＤＣの代わりに、Ｃｅ0.8Ｓｍ0.2Ｏ2を用いて空気極を作製し、これとペロブスカイト酸化物との混合比（重量％）を１：１として空気極を作製している。加えて、空気極と電解質との間に、ＧＤＣから構成した中間層を設けている。中間層の作製では、平均粒径が０．１μｍのＧＤＣ粉末のスラリを、電解質基板にスクリーン印刷法で塗布して中間層塗布層を形成し、これを１２００℃・２時間の熱処理条件で焼成し、ＧＤＣ粉末の焼結体からなるの中間層が形成された状態とし、この後、前述同様に空気極が形成された状態とする。これらに対する比較試料セル（#2-1-0）としては、Ｐｒを添加していないＬＮＦを用いる。これらの試料セル（#2-1-1〜#2-1-6）において前述した測定を行うと、以下の表２に示すように、比較試料セル（#2-1-0）に比較して、いずれの試料セルにおいても、界面抵抗が低く良好な結果が得られている。
【００４５】
また、上述した試料セル（#2-1-1〜#2-1-6）のＬＮＦの代わりに、ＬＳＦＣを用いた試料セル（#2-2-1〜#2-2-6）も作製する。これらに対する比較試料セル（#2-2-0）としては、Ｐｒを添加していないＬＳＦＣを用いる。これらの試料セル（#2-2-1〜#2-2-6）において前述した測定を行うと、以下の表２に示すように、比較試料セル（#2-2-0）に比較して、いずれの試料セルにおいても、界面抵抗が低く良好な結果が得られている。
【００４６】
【表２】
0005144236.tif 000003
【００４７】
［実施例３］
次に、実施例３について説明する。ここは、比較試料セル（#3-0-1〜#3-0-5）として、比較試料セル（#2-1-0）のＬＮＦの組成を、ＬａＮｉ0.7Ｆｅ0.3Ｏ3，ＬａＮｉ0.6Ｆｅ0.4Ｏ3，ＬａＮｉ0.5Ｆｅ0.5Ｏ3，ＬａＮｉ0.4Ｆｅ0.6Ｏ3，及びＬａＮｉ0.2Ｆｅ0.8Ｏ3と変更して作製する。また、これら比較試料セル（#3-0-1〜#3-0-5）におけるＬａを部分的にＰｒ原子に置換した試料セル（#3-1-1〜#3-1-5）を作製する。これらにおいて前述した測定を行うと、以下の表３に示すように、比較試料セルに比較して、いずれの試料セルにおいても、界面抵抗が低く良好な結果が得られている。
【００４８】
【表３】
0005144236.tif 000004
【００４９】
［実施例４］
次に、実施例４について説明する。ここは、上述した実施例３におけるＬＮＦに変えてＬＳＦＣを用いた比較試料セル（#4-0-1〜#4-0-6）及び試料セル（#4-1-1〜#4-1-6）を作製する。また、この実施例４では、空気極にはＳＤＣの代わりにＧＤＣを混合して比較試料セル（#4-0-1〜#4-0-6）及び試料セル（#4-1-1〜#4-1-6）を作製する。これらにおいて前述した測定を行うと、以下の表４に示すように、比較試料セルに比較して、いずれの試料セルにおいても、界面抵抗が低く良好な結果が得られている。
【００５０】
【表４】
0005144236.tif 000005
【００５１】
［実施例５］
次に、実施例５について説明する。ここは、上述した実施例４におけるＬＳＦＣに変えて、ＬａＳｒＣｏＯ3（ＬＳＣ）を用いた比較試料セル（#5-0-1〜#5-0-3）及びＳｍ0.5Ｓｒ0.5ＣｏＯ3（ＳＳＣ）を用いた比較試料セル（#5-0-4）を作製し、これらに対してＬＳＣのＬａの一部をＰｒ原子で置換した試料セル（#5-1-1〜#5-1-4）及びＳＳＣのＳｍの一部をＰｒ原子で置換した試料セル（#5-1-4）を作製する。加えて、ＬＳＣのＬａの一部をＰｒ原子で置換し、Ｓｒの組成を変化させた（Ｓｒ組成０を含む）試料セル（#5-2-1〜#5-2-4）を作製する。これらにおいて前述した測定を行うと、以下の表５に示すように、比較試料セルに比較して、それぞれ対応するいずれの試料セルにおいても、界面抵抗が低く特性の向上が得られている。
【００５２】
【表５】
0005144236.tif 000006
【００５３】
［実施例６］
次に、実施例６について説明する。ここは、上述した実施例５におけるＬＳＦＣ及びＳＳＣにおけるＳｒを、同じアルカリ土類金属であるＣａに変更したペロブスカイト酸化物を用いた比較試料セル（#6-0-1〜#6-0-3）及び試料セル（#6-1-1〜#6-1-3，#6-2-1〜#6-2-3）を作製する。これらにおいて前述した測定を行うと、以下の表６に示すように、比較試料セルに比較して、それぞれ対応するいずれの試料セルにおいても、界面抵抗が低く特性の向上が得られている。
【００５４】
【表６】
0005144236.tif 000007
【００５５】
以上に示したことより、空気極を構成するＰｒが添加されたペロブスカイト酸化物は、（Ｓｍ1-xＰｒx）1-zＳｒzＣｏＯ3（０．０４≦ｘ≦０．５，０≦ｚ≦０．６），Ｌａ1-xＰｒxＮｉ1-yＦｅyＯ3（０．０４≦ｘ≦１．０，０．３≦ｙ≦０．８），及び（Ｌａ1-xＰｒx）1-zＳｒzＦｅ1-yＣｏyＯ3（０．０４≦ｘ≦１．０，０．１≦ｙ≦０．４，０，１≦ｚ≦０．５）のいずれかであればよいことがわかる。
【００５６】
なお、上述した、粒径は、よく知られているレーザー回折散乱法による光強度分布パターンの測定から得られた平均粒子径である。例えば、堀場製作所株式会社製レーザー回折／散乱式粒度分布測定装置ＬＡ−９１０を用いることで、粒径の測定が可能である。
【産業上の利用可能性】
【００５７】
以上に説明したように、ペロブスカイト酸化物及びセリア化合物から構成されている空気極において、ＬＮＦ，ＬＳＦＣ，ＬＳＣなどのペロブスカイト酸化物のＡサイトの一部をＰｒ原子で置換するようにした本発明によれば、空気極を構成している一部のセリア化合物にホール伝導性を持たせることができ、いわゆる三相界面の増大が図れるようになり、固体酸化物形燃料電池の高性能化に好適である。
【図面の簡単な説明】
【００５８】
【図１】本発明の実施の形態１における固体酸化物形燃料電池の構成例を模式的に示す断面図である。
【図２】本発明の実施の形態２における固体酸化物形燃料電池の構成例を模式的に示す断面図である。
【図３】本発明の実施の形態３における固体酸化物形燃料電池の構成例を模式的に示す断面図である。
【図４】試料セルの構成を示す斜視図である。
【符号の説明】
【００５９】
１０１…電解質、１０２…燃料極、１０３…空気極。
【図１】
0005144236.tif 000008
【図２】
0005144236.tif 000009
【図３】
0005144236.tif 000010
【図４】
0005144236.tif 000011